КОМПОЗИЦИЯ И УСОВЕРШЕНСТВОВАННЫЙ СПОСОБ ДЛЯ ПОЛУЧЕНИЯ ГИДРОКСИДА АЛЮМИНИЯ

8
10
1. Способ выделения кристаллов гидроксида алюминия из осадительного раствора, включающий стадии: (а) получение модификатора роста кристаллов, включающего (1) жирную кислоту С-С, предшественник, соль или их смеси, (2) масляную основу, где содержание указанной масляной основы в указанном модификаторе роста кристаллов составляет по меньшей мере приблизительно 15 мас.%, и (3) воду; (b) эмульгирование модификатора роста кристаллов, и (с) добавление эмульгированного модификатора роста кристаллов к осадительному раствору.
2. Способ по п.1, где указанный осадительный раствор включен в процесс Байера.
3. Способ по п.2, где указанное добавление эмульгированного модификатора роста кристаллов приводит к тому, что размер частиц по меньшей мере половины массы выделенных кристаллов превышает 325 меш.
4. Способ по п.2, где указанная жирная кислота имеет углеродный скелет, не содержащий функциональных групп.
5. Способ по п.2, где содержание масляной основы в указанном модификаторе роста кристаллов составляет от приблизительно 15% до приблизительно 85 мас.%.
6. Способ по п.2, где содержание масляной основы в указанном модификаторе роста кристаллов составляет от приблизительно 20% до приблизительно 50 мас.%.
7. Способ по п.2, где содержание масляной основы в указанном модификаторе роста кристаллов составляет от приблизительно 15% до приблизительно 99 мас.%.
8. Способ по п.2, где указанный эмульгированный модификатор роста кристаллов добавляют путем перемешивания в осадительный раствор на следующих стадиях: а) в подаваемый осадительный раствор, b) в суспензию затравочных кристаллов, с) напрямую в осадительную емкость, и d) сочетают эти способы добавления.
9. Способ по п.2, где содержание воды в модификаторе роста кристаллов находится в интервале от приблизительно 30% до приблизительно 60 мас.%.
8
10
8
10
10. Кристаллы гидроксида алюминия, полученные при помощи способа, включающего добавление модификатора роста кристаллов в осадительный раствор, где модификатор роста кристаллов включает (а) поверхностно-активную жирную кислоту, предшественник, соль или их смеси, растворенные в масле, температура кипения которого превышает приблизительно 93,33°С (200°F), и эмульгированные в воде, причем длина алкильной цепи жирной кислоты составляет от С до С атомов углерода, не содержащих функциональных групп, или (b) поверхностно-активную жирную кислоту, предшественник, соль или их смеси, эмульгированные в воде, причем длина алкильной цепи указанной жирной кислоты составляет от С до С атомов углерода, и атомы углерода не содержат функциональных групп.
8
10
11. Кристаллы гидроксида алюминия, полученные посредством способа, включающего добавление модификатора роста кристаллов в осадительный раствор, где модификатор роста кристаллов включает (а) поверхностно-активную жирную кислоту, предшественник, соль или их смеси, где длина алкильной цепи указанной жирной кислоты составляет от С до С атомов углерода, и указанные атомы углерода не содержат функциональных групп; (b) масло, точка кипения которого превышает приблизительно 93,33°С (200°F), и в котором растворена жирная кислота; (с) эмульгатор в количестве не более приблизительно 50 мас.%; (d) средство регулирования рН; и (е) воду в количестве от 0% до приблизительно 85 мас.%.
12. Способ по п.11, где указанный осадительный раствор включен в процесс Байера.
8
10
13. Способ выделения кристаллов гидроксида алюминия из осадительного раствора, включающий стадии: (а) получение модификатора роста кристаллов, включающего (1) жирную кислоту С-С, предшественник, соль или их смеси, (2) масляную основу, где содержание указанной масляной основы в указанном модификаторе составляет по меньшей мере примерно 15 мас.%, и (3) воду; (b) эмульгирование модификатора роста кристаллов; и (с) добавление эмульгированного модификатора роста кристаллов к осадительному раствору.
14. Способ по п.13, где указанный осадительный раствор включен в процесс Байера.
8
10
15. Эмульгированный модификатор роста кристаллов, включающий жирную кислоту С-С, предшественник, соль или их смеси; масляную основу, где содержание указанной масляной основы в указанном модификаторе составляет по меньшей мере примерно 15 мас.%; и воду.
16. Процесс Байера для получения кристаллов гидроксида алюминия, в ходе которого снижено образование мелкодисперсного продукта с одновременным сдвигом в сторону увеличения размеров частиц на кривой распределения частиц гидроксида алюминия по размерам и сдвигом в сторону увеличения размеров оксалатных шариков, причем процесс включает добавление эмульгированного модификатора роста кристаллов по п.15 к осадительному раствору.
17. Способ по п.16, где осаждаемые оксалатные шарики имеют размер в интервале от приблизительно 200 до приблизительно 10000 µм.
18. Способ по п.16, где осаждаемые оксалатные шарики имеют размер порядка приблизительно 300 µм.
19. Способ по п.16, дополнительно включающий отделение указанных оксалатных шариков и указанных кристаллов гидроксида алюминия.
20. Способ по п.16, где указанное отделение проводят при помощи способа разделения, содержащего одно или более сит.
21. Способ по п.20, где указанное отделение проводят при помощи способа разделения, содержащего один или более циклонных сепараторов.